(57)【要約】      （修正有）【課題】保存安定性を保持し、低温定着性が良好で、非オフセット温度幅の広いトナーを提供できる、トナー用ポリエステル樹脂の製造方法、トナー用ポリエステル樹脂、およびこれを用いたトナーを提供する。【解決手段】ステロール類の存在下で多価カルボン酸と多価アルコールを含む単量体混合物を重縮合するトナー用ポリエステル樹脂を製造する。前記の製造方法により得られたトナー用ポリエステル樹脂と前記のトナー用ポリエステル樹脂を含むトナー。【選択図】なし【特許請求の範囲】
【請求項１】
ステロール類の存在下で多価カルボン酸と多価アルコールを含む単量体混合物を重縮合する、トナー用ポリエステル樹脂を製造する方法。
【請求項２】
請求項１の方法で得られたトナー用ポリエステル樹脂。
【請求項３】
請求項２に記載のトナー用ポリエステル樹脂を用いたトナー。
【発明の詳細な説明】
【技術分野】
【０００１】
本発明は、電子写真法、静電記録法や静電印刷法等において、静電荷像または磁気潜像の現像に好適に用いられるトナー用バインダー樹脂、およびトナーに関する。
【背景技術】
【０００２】
電子写真印刷法および静電荷現像法により画像を得る方法では、感光体上に形成された静電荷像をあらかじめ摩擦により帯電させたトナーによって現像したのち、定着が行われる。定着方式については、現像によって得られたトナー像を加圧および加熱されたローラーを用いて定着するヒートローラー方式と、電気オーブンまたはフラッシュビーム光を用いて定着する非接触定着方式とがある。これらのプロセスを問題なく通過するためには、トナーは、まず安定した帯電量を保持することが必要であり、次に紙への定着性が良好である必要がある。また、装置は加熱体である定着部を有し、装置内での温度が上昇するため、トナーがブロッキングしないことが必要である。さらに、連続印刷時においても装置の汚れや印刷面へのカブリなどが見られないこと、すなわちトナーの耐久性が必要である。
【０００３】
また、ヒートローラー方式においては、省エネ化の観点から定着部の低温化が進み、トナーにより低い温度で紙に定着する性能、つまり低温定着性が強く求められるようになってきた。加えて、装置のコンパクト化が進み、オイルを塗布しないローラーが用いられるようになってきており、トナーはヒートローラーとの剥離性、すなわち非オフセット性を保持することが必要となっている。
【０００４】
トナー用バインダー樹脂は、上述のようなトナー特性に大きな影響を与えるものである。トナー用バインダー樹脂としては、ポリスチレン樹脂、スチレンアクリル樹脂、ポリエステル樹脂、エポキシ樹脂、ポリアミド樹脂等が知られており、必要性能等に応じて適宜選択使用されている。なかでも、ポリエステル樹脂は、強靭性、低温での定着性等に優れ、性能バランスが良い。さらには、トナーの定着性能を向上する手段の一つとして、ポリエステル樹脂と相溶性の良い熱可塑性樹脂を併用する技術も広く知られている。
【０００５】
たとえば特許文献１には、水酸基などの極性基を有するワックスの存在下で重合して得られるポリエステルについての技術が開示されており、水酸基などの極性基を有するワックスがポリエステルとの相溶性が良いことが記されている。
また、特許文献２にはトナー化の際に、ステロール類を消色剤として混合したポリエステル系トナーが記載されている。
【特許文献１】特開２００６−１８０３２号公報
【特許文献２】特開平１１−２７２１３３号公報
【発明の開示】
【発明が解決しようとする課題】
【０００６】
しかしながら、特許文献１記載の方法は、ワックスの存在下でポリエステル樹脂を重合しワックスを微分散化することによって帯電性を向上する技術であり、定着性能、特に低温定着性の向上には不十分であった。
また、特許文献２は、ステロール類とバインダー樹脂を混合するものであり、保存安定性が不十分であった。
【課題を解決するための手段】
【０００７】
本発明の要旨は、ステロール類の存在下で多価カルボン酸と多価アルコールを含む単量体混合物を重縮合する、トナー用ポリエステル樹脂を製造する方法にある。
【発明の効果】
【０００８】
本発明の方法で得られたトナー用ポリエステル樹脂をトナー用バインダー樹脂として用いることで、保存安定性、低温定着性が良好で、非オフセット温度幅の広いトナーを提供することができる。
【発明を実施するための最良の形態】
【０００９】
本発明は、ステロール類の存在下で多価カルボン酸と多価アルコールを含む単量体混合物を重縮合する。ステロール類の存在下で多価カルボン酸と多価アルコールを重縮合することにより、ステロール類が有するアルコール基とカルボン酸とがエステル結合し、ステロール類由来の構造をポリエステル樹脂中に含有させることができ、これにより保存安定性と非オフセット性が良好となる。
本発明で用いるステロール類としては、β−シトステロール、スティグマステロール、ブラシカステロール、カンペステロール等の植物性ステロール（フィトステロール）、コレステロール、ラノステロール等の動物性ステロール、エルゴステロール等の菌類ステロールなどが挙げられ、単一成分からなるものであってもよく、２種以上からなる混合物であっても良い。
植物性ステロールは、大豆、菜種、綿実、トール、小豆、さとうきびなどに含まれている。工業的には、タマ生化学製の大豆由来のフィトステロールなどが入手可能である。大豆由来のフィトステロールは、β−シトステロールを主成分とし、スティグマステロール、カンペステロール等からなる混合物である。
なお、ステロール類の添加量は、ポリエステル樹脂中に１〜２５質量％含有するように用いることが好ましい。ポリエステル樹脂中のフィトステロールの含有量が１質量％以上である場合に、ワックス分散性、トナーとしての低温定着性、耐ホットオフセット性が良好となる傾向にある。また、２５質量％以下である場合に、生産性、保存安定性が良好となる傾向にある。
また、単量体混合物中に含まれる多価カルボン酸としては、テレフタル酸、イソフタル酸、テレフタル酸ジメチル、イソフタル酸ジメチル、テレフタル酸ジエチル、イソフタル酸ジエチル、テレフタル酸ジブチル、イソフタル酸ジブチル等の二価のカルボン酸、またはこれらのエステルもしくは酸無水物等の芳香族ジカルボン酸成分、フタル酸、セバシン酸、イソデシルコハク酸、ドデセニルコハク酸、マレイン酸、フマル酸、アジピン酸、コハク酸、またはこれらのエステルもしくは酸無水物等の脂肪族ジカルボン酸成分、トリメリット酸、ピロメリット酸、１，２，４−シクロヘキサントリカルボン酸、２，５，７−ナフタレントリカルボン酸、１，２，４−ナフタレントリカルボン酸、１，２，５−ヘキサントリカルボン酸、１，２，７，８−オクタンテトラカルボン酸またはこれらのエステルもしくは酸無水物等の３価以上のカルボン酸等が挙げられ、単独でまたは２種以上を組み合わせて適宜使用することができる。また、これらは植物由来物質、石油由来物質のいずれでも良い。
単量体混合物中に含まれる多価アルコールとしては、エチレングリコール、ネオペンチルグリコール、ポリエチレングリコール、１，２−プロパンジオール、１，３-プロパンジオール、１，３−ブタンジオール、１，４−ブタンジオール、ジエチレングリコール、トリエチレングリコール、１，４−シクロヘキサンジメタノール、イソソルバイドなどの脂肪族ジオール、ポリオキシプロピレン−（２．３）−２，２−ビス（４−ヒドロキシフェニル）プロパン、ポリオキシエチレン−（２．０）−２，２−ビス（４−ヒドロキシフェニル）プロパン、ポリオキシプロピレン−（２．０）−２，２−ビス（４−ヒドロキシフェニル）プロパン、ポリオキシプロピレン（２．２）−ポリオキシエチレン−（２．０）−２，２−ビス（４−ヒドロキシフェニル）プロパン、ポリオキシプロピレン（６）−２，２−ビス（４−ヒドロキシフェニル）プロパン、ポリオキシプロピレン（２．２）−２，２−ビス（４−ヒドロキシフェニル）プロパン、ポリオキシプロピレン−（２．４）−２，２−ビス（４−ヒドロキシフェニル）プロパン、ポリオキシプロピレン（３．３）−２，２−ビス（４−ヒドロキシフェニル）プロパンなどの芳香族ジオール、ソルビトール、１，２，３，６−ヘキサテトラロール、１，４−ソルビタン、ペンタエリスリトール、ジペンタエリスリトール、トリペンタエリスリトール、１，２，４−ブタントリオール、１，２，５−ペンタントリオール、グリセロール、２−メチル−１，２，３−プロパントリオール、２−メチル−１，２，４−ブタントリオール、トリメチロールプロパン、１，３，５−トリヒドロキシメチルベンゼンなどの三価以上のアルコール成分等が挙げられ、本発明の効果を損なわない範囲で、単独でまたは２種以上を組み合わせて適宜使用することができる。また、これらは植物由来物質、石油由来物質のいずれでも良い。
三価以上のカルボン酸および／または三価以上のアルコールを用いる場合は、多価カルボン酸全量中に０．５〜３０モル％含むことが好ましい。三価以上のカルボン酸が０．５モル％以上の場合にトナーとしての耐ホットオフセット性が良好となる傾向にあり、３０モル％以下の場合保存安定性が良好となる傾向にある。
本発明では、ステロール類の存在下で、上記の多価カルボン酸と多価アルコールを含む単量体混合物の重縮合反応を行う。重縮合の方法は、例えば、上記の多価カルボン酸と多価アルコールとを反応容器内に投入して、エステル化反応又はエステル交換反応、及び縮重合反応を経て重合する方法が挙げられる
ポリエステル樹脂の重縮合に際しては、例えば、チタンテトラアルコキシド、酸化チタン、ジブチルスズオキシド、酢酸スズ、酢酸亜鉛、二硫化スズ、三酸化アンチモン、二酸化ゲルマニウム、酢酸マグネシウム等の重合触媒を用いることができる。
【００１０】
重合温度は、特に制限されないが、１８０℃〜２８０℃の範囲とするのが好ましい。重合温度が１８０℃以上の場合に、生産性が良好となる傾向にあり、２８０℃以下の場合に、樹脂の分解や、臭気の要因となる揮発分の副生成を抑制できる傾向にある。重合温度の下限値は２００℃以上がより好ましく、２２０℃以上が特に好ましい。重合温度の上限値は２７０℃以下がより好ましい。
【００１１】
本発明においては、必要に応じて、本発明の効果を損なわない範囲で上記の成分とともに離型剤成分を添加して重合することもできる。離型剤成分を添加して重合することにより、トナーの定着性、ワックス分散性が向上する傾向にある。離型剤成分としては、後述するトナー配合物として使用できるワックスと同様のものが適宜使用でき、例えばカルナバワックス、ライスワックス、蜜蝋、合成エステル系ワックス、パラフィンワックス、各種ポリオレフィンワックスまたはその変性品、脂肪酸アミド、シリコーン系ワックス等を挙げることができる。
また、本発明の製造方法により得られるトナー用ポリエステル樹脂は、Ｔｇが５２℃〜７５℃であることが好ましい。Ｔｇが４８℃以上である場合に、トナーの保存安定性が良好となる傾向にあり、また、７５℃以下である場合にトナーの定着性が良好となる傾向にある。Ｔｇの下限値は５４℃以上がより好ましい。上限値は７２℃以下がより好ましい。
【００１２】
本発明のポリエステル樹脂の軟化温度は、１１０〜１６０℃であることが好ましい。軟化温度が１１０℃以上の場合に、トナーの耐ホットオフセット性が良好となる傾向にあり、１６０℃以下の場合にトナーの定着性が良好となる傾向にある。
【００１３】
さらに、本発明のポリエステル樹脂の酸価は、２〜２５ｍｇＫＯＨ／ｇであることが好ましい。酸価が２ｍｇＫＯＨ／ｇ以上の場合に、樹脂の反応性が向上する傾向にあり、酸価が２５ｍｇＫＯＨ／ｇ以下の場合にトナーの画像濃度が安定する傾向にある。ポリエステル樹脂の酸価の上限値は、２０ｍｇＫＯＨ／ｇ以下がより好ましく、１５ｍｇＫＯＨ／ｇ以下が特に好ましい。
【００１４】
本発明の方法で得られるトナー用ポリエステル樹脂は、トナー用バインダー樹脂として好適に使用できる。本発明のトナー用ポリエステル樹脂に、着色剤、荷電制御剤、離型剤、流動改質剤、磁性体等を配合してトナーが得られる。
【００１５】
着色剤としては、特に制限されないが、カーボンブラック、ニグロシン、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染料もしくは顔料などを挙げることができる。これらの染料や顔料はそれぞれ単独でまたは２種以上を混合して使用することができる。フルカラートナーの場合には、イエローとしてベンジジンイエロー、モノアゾ系染顔料、縮合アゾ系染顔料など、マゼンタとしてキナクリドン、ローダミン系染顔料、モノアゾ系染顔料など、シアンとしてフタロシアニンブルーなどが挙げられる。着色剤の含有量は、特に制限されないが、トナーの色調や画像濃度、熱特性の点から、トナー中２〜１０質量％であることが好ましい。
【００１６】
荷電制御剤としては、特に制限されないが、正帯電制御剤として４級アンモニウム塩や、塩基性もしくは電子供与性の有機物質等が挙げられ、負帯電制御剤として金属キレート類、含金属染料、酸性もしくは電子求引性の有機物質等が挙げられる。カラートナーの場合、帯電制御剤が無色ないし淡色で、トナーへの色調障害がないことが重要であり、例としてはサリチル酸またはアルキルサリチル酸のクロム、亜鉛、アルミニウム等との金属塩、金属錯体、アミド化合物、フェノール化合物、ナフトール化合物等が挙げられる。さらに、スチレン系、アクリル酸系、メタクリル酸系、スルホン酸基を有するビニル重合体を荷電制御剤として用いてもよい。
【００１７】
荷電制御剤の含有量は、特に制限されないが、トナー中０．５〜５質量％であるのが好ましい。荷電制御剤の含有量が０．５質量％以上の場合にトナーの帯電量が充分なレベルとなる傾向にあり、５質量％以下の場合に荷電制御剤の凝集による帯電量の低下が抑制される傾向にある。
【００１８】
離型剤としては、特に制限されず、トナーの離型性、保存性、定着性、発色性等を考慮して、カルナバワックス、ライスワックス、蜜蝋、ポリプロピレン系ワックス、ポリエチレン系ワックス、合成エステル系ワックス、パラフィンワックス、脂肪酸アミド、シリコーン系ワックス等を適宜選択して使用できる。これらは単独であるいは二種以上を併用して使用することができる。
【００１９】
離型剤の融点は特に制限されず、上記トナー性能を考慮して適宜選択して使用できる。離型剤の含有量は特に制限されないが、上記のトナー性能を左右することから、トナー中０．３〜１５質量％であることが好ましい。離型剤の含有量の下限値は、より好ましくは１質量％以上がより好ましく、２質量％以上が特に好ましい。また、離型剤の含有量の上限値は、１３質量％以下がより好ましく、１２質量％以下が特に好ましい。
【００２０】
流動改質剤などの添加剤としては、特に制限されないが、微粉末のシリカ、アルミナ、チタニア等の流動性向上剤、マグネタイト、フェライト、酸化セリウム、チタン酸ストロンチウム、導電性チタニア等の無機微粉末、スチレン樹脂、アクリル樹脂等の抵抗調節剤、滑剤が挙げられ、これらは内添剤または外添剤として使用される。
【００２１】
これらの添加剤の含有量は、特に制限されないが、トナー中０．０５〜１０質量％であるのが好ましい。これらの添加剤の含有量が０．０５質量％以上の場合にトナーの性能改質効果が充分に得られる傾向にあり、１０質量％以下の場合にトナーの画像安定性が良好となる傾向にある。
【００２２】
さらにバインダー樹脂として、本発明の製造方法で得られるポリエステル樹脂以外のバインダー樹脂を、本発明の効果を損なわない範囲で用いてもよく、例えば、本発明の製造方法で得られるポリエステル樹脂以外のポリエステル樹脂、スチレン系樹脂、スチレン−アクリル系樹脂、環状オレフィン樹脂、メタクリル酸系樹脂、エポキシ樹脂などを挙げることができ、単独でまたは２種以上を混合して使用することができる。
【００２３】
本発明のトナーは、磁性１成分現像剤、非磁性１成分現像剤、２成分現像剤の何れの現像剤としても使用できる。
【００２４】
磁性１成分現像剤として用いる場合には磁性体を含有し、磁性体としては、フェライト、マグネタイト、鉄、コバルト、ニッケル等を含む強磁性の合金の他、化合物や強磁性元素を含まないが、適当に熱処理することによって強磁性を表すようになる合金、例えば、マンガン−銅−アルミニウム、マンガン−銅−スズ等のマンガンと銅とを含む所謂ホイスラー合金、二酸化クロム等が挙げられる。
【００２５】
磁性体の含有量は、特に制限されないが、トナーの粉砕性に大きく影響を与えるため、トナー中３〜７０質量％であることが好ましい。磁性体の含有量が３質量％以上の場合にトナーの帯電量が充分なレベルとなる傾向にあり、７０質量％以下の場合にトナーの定着性や粉砕性が良好となる傾向にある。磁性体の含有量の下限値は、３質量％以上がより好ましく、３質量％以上が特に好ましい。また、磁性体の含有量の上限値は、６０質量％以下がより好ましく、５０質量％以下が特に好ましい。
【００２６】
また、２成分現像剤として用いる場合、キャリアと併用して用いられる。キャリアとしては、鉄粉、マグネタイト粉、フェライト粉などの磁性物質、それらの表面に樹脂コーティングを施したもの、磁性キャリア等を使用することができる。樹脂コーティングキャリアのための被覆樹脂としては、スチレン系樹脂、アクリル系樹脂、スチレンアクリル共重合系樹脂、シリコーン系樹脂、変性シリコーン系樹脂、フッ素系樹脂、それらの樹脂の混合物などを使用することができる。
【００２７】
本発明のトナーの製造方法については、特に制限されないが、前述のバインダー樹脂および配合物を混合した後、２軸押出機などで溶融混練し、粗粉砕、微粉砕、分級を行い、必要に応じて無機粒子の外添処理等を行って製造する方法（粉砕法）、前述のバインダー樹脂および配合物を溶剤に溶解・分散させ、水系媒体中にて造粒したのち溶剤を除去し、洗浄、乾燥してトナー粒子を得て、必要に応じて無機粒子の外添処理等を行って製造する方法（ケミカル法）等が挙げられる。
【実施例】
【００２８】
以下に本発明の実施例を示す。また、本実施例で示される樹脂やトナーの評価方法は以下の通りである。
【００２９】
（ガラス転移温度（Ｔｇ））
島津製作所（株）製示差走差熱量計ＤＳＣ−６０を用い、昇温速度５℃／分で測定した時のチャートの低温側のベースラインとガラス転移温度近傍にある吸熱カーブの接線との交点の温度を求めた。
【００３０】
（軟化温度（Ｔ４ｍｍ））
島津製作所（株）製フローテスターＣＦＴ−５００を用い、１ｍｍφ×１０ｍｍのノズルにより、荷重２９４Ｎ（３０Ｋｇｆ）、昇温速度３℃／分の等速昇温下で測定した時、サンプル１．０ｇ中の１／２が流出した温度を求めた。
（酸価）
サンプル約０．２ｇを枝付き三角フラスコ内に精秤し（Ａ（ｇ））、ベンジルアルコール１０ｍｌを加え、窒素雰囲気下で２３０℃のヒーターにて１５分加熱し樹脂を溶解した。室温まで放冷後、ベンジルアルコール１０ｍｌ、クロロホルム２０ｍｌ、フェノールフタレイン溶液数滴を加え、０．０２規定のＫＯＨ溶液にて滴定した（滴定量＝Ｂ（ｍｌ）、ＫＯＨ溶液の力価＝ｐ）。ブランク測定を同様に行い（滴定量＝Ｃ（ｍｌ））、以下の式に従って算出した。
酸価（ｍｇＫＯＨ／ｇ）＝（Ｂ−Ｃ）×０．０２×５６．１１×ｐ÷Ａ
（保存安定性）
トナーを５ｇ秤量してサンプル瓶に投入し、これを５０℃に保温された乾燥機に約２４時間放置し、トナーの凝集の程度を評価して耐ブロッキング性の指標とした。評価基準を以下の通りとした。
◎（非常に良好）：サンプル瓶を逆さにするだけで分散する。
○（良好）：サンプル瓶を逆さにし、２〜５回叩くと分散する。
×（劣る）：サンプル瓶を逆さにし、５回叩いた際に分散しない。
【００３１】
（低温定着性）
シリコーンオイルが塗布されていない定着ローラーを有し、ローラー速度を３０ｍｍ／ｓに設定したローラー温度変更可能であるプリンターを用いて、テストパターンとして０．５ｍｇ／ｃｍ２のトナー濃度にて縦４．５ｃｍ×横１５ｃｍのベタ画像を作成し、定着ローラーの温度を９５℃に設定して試験紙に定着させた。このテストパターン画像に対し、マクベス社製画像濃度計にて画像濃度を測定した。
【００３２】
試験紙の濃度測定部分を縦に谷折りとして、保護紙を乗せた上から折り曲げ部に１ｋｇの重りを５回滑らせて折り目をつけ、続いて同じ折り目で山折りとして、保護紙を乗せた上から折り曲げ部に１ｋｇの重りを５回滑らせた。試験紙を伸ばし、折り曲げ部にセロハンテープ（日東電工ＣＳシステム社  Ｎｏ．２９）を貼りつけて５回なぞった後、ゆっくりと剥がし、マクベス社製画像濃度計にて画像濃度を測定した。３箇所で同様に測定を行い、試験前後の画像濃度より各々の定着率を以下の式で算出し、３箇所の平均定着率により評価した。
定着率＝試験後の画像濃度／試験前の画像濃度  ×１００  （％）
○（良好）      ：７０％以上の定着率
×（劣る）      ：７０％未満の定着率  または９５℃でオフセット現象が発生
（非オフセット温度幅）
シリコーンオイルが塗布されていない定着ローラーを有し、ローラー速度１００ｍｍ／ｓに設定したローラー温度変更可能であるプリンターを用いて、テストパターンとして０．５ｍｇ／ｃｍ２のトナー濃度にて縦４．５ｃｍ×横１５ｃｍのベタ画像を作成して、ローラー温度を５℃毎に変更し定着した際、トナーの溶融不十分によるオフセット現象により定着ローラーにトナーが移行しない最低温度を非オフセット下限温度、ホットオフセット現象により定着ローラーにトナーが移行しない最高温度を非オフセット上限温度と定め、  非オフセット上限温度(℃)  −  非オフセット下限温度(℃)  を非オフセット温度幅として以下の基準により評価した。
◎（非常に良好）    ：非オフセット温度幅が７０℃以上
○（良好）  ：非オフセット温度幅が６０℃以上、７０℃未満
×（劣る）  ：非オフセット温度幅が６０℃未満
（合成例１）
表１に示す多価カルボン酸、多価アルコール、フィトステロール（タマ生化学製）、および酸成分に対して１５００ｐｐｍの三酸化アンチモンを蒸留塔備え付けの反応容器に投入した。なお、表１に記載した多価カルボン酸、多価アルコールの仕込み組成は、全酸成分１００モル部としたときの各成分のモル部である。また、フィトステロールは、得られる樹脂１００質量％中に３質量％となるように、全原料中２．７９質量％を投入した。
次いで、反応系の昇温を開始し、反応容器中の攪拌翼の回転数を１２０ｒｐｍとして、反応系内の温度が２６５℃になるように加熱した。昇温途中より蒸留塔から水が留出し始めエステル化反応が開始した。エステル化反応中は、蒸留塔の留出口の温度が水の沸点である１００℃を超えないよう、必要に応じ反応系内の温度調節や蒸留塔の冷却を実施して、水より沸点の高い揮発性物質の飛散を防止する策を講じた。反応系からの水の留出がなくなったところで、エステル化反応を終了した。
次いで、反応系内の温度を下げて２３５℃に保ち、反応容器内を減圧し重縮合反応を開始した。約２０分かけて減圧して反応容器内の真空度を１３３Ｐａとし、反応系からジオール成分を留出させながら重縮合反応を進行させた。反応とともに反応系の粘度が上昇し、粘度上昇とともに窒素により反応系内の真空度を段階的に常圧に近づけ、攪拌翼のトルクが所望の軟化温度を示す値となるまで重縮合反応を進行させた。そして、所定のトルクを示した時点で撹拌を停止し、反応系を常圧に戻して重縮合反応を終了した。窒素により反応系内を加圧して反応容器底部より反応物を取り出し、ポリエステル樹脂１を得た。得られたポリエステル樹脂１の物性値を表１に示す。
【００３３】
（合成例２）
フィトステロールの量を、得られる樹脂１００質量％中に０．７質量％となるように、全原料中に０．６５質量％を投入する以外は、合成例１と同様の方法でポリエステル樹脂２を得た。得られたポリエステル樹脂２の物性値を表１に示す。
（合成例３）
フィトステロールの量を、得られる樹脂１００質量％中に１０質量％となるように、全原料中に９．３５質量％を投入する以外は、合成例１と同様の方法でポリエステル樹脂３を得た。得られたポリエステル樹脂３の物性値を表１に示す。
（合成例４）
フィトステロールに変えてコレステロール（シグマアルドリッジ製  ９５質量％品）を、得られる樹脂１００質量％中に３質量％となるように、全原料中に２．７９質量％投入する以外は、合成例１と同様の方法でポリエステル樹脂４を得た。得られたポリエステル樹脂４の物性値を表１に示す。
（合成例５）
フィトステロールに変えてカルナバワックス１号（東洋アドレ製）を、得られる樹脂１００質量％中に３質量％となるように、全原料中に２．７９質量％投入する以外は、合成例１と同様の方法でポリエステル樹脂５を得た。得られたポリエステル樹脂５の物性値を表１に示す。
（合成例６）
フィトステロールを投入しないこと以外は、合成例１と同様の方法でポリエステル樹脂６を得た。得られたポリエステル樹脂６の物性値を表１に示す。
【００３４】
【表１】
2011232666.tif 000002
ジオールＡ：ポリオキシプロピレン−（２．３）−２，２−ビス（４−ヒドロキシフェニル）プロパンジオール
ジオールＢ：ポリオキシエチレン−（２．０）−２，２−ビス（４−ヒドロキシフェニル）プロパンジオール
（ポリエステル樹脂組成物１）
表２に示す比率のポリエステル樹脂６およびフィトステロールをヘンシェルミキサーで５分間混合したのち、シリンダー温度を１２０℃に設定した二軸押出機にて溶融混練しポリエステル樹脂組成物１を得た。得られたポリエステル樹脂組成物１の物性値を表２に示す。
【００３５】
【表２】
2011232666.tif 000003
（実施例１）
上記のポリエステル樹脂１をバインダー樹脂として用いてトナー化を行った。ポリエステル樹脂１を９３質量％、キナクリドン顔料（クラリアント社製ＨＯＳＴＡＰＡＲＭ  ＰＩＮＫ  Ｅ、Ｃ．Ｉ．番号：Ｐｉｇｍｅｎｔ  Ｒｅｄ  １２２）を３質量％、カルナバワックス１号（東洋アドレ社製）３質量％、負帯電性の荷電制御剤（日本カーリット社製ＬＲ−１４７）１質量％を、ヘンシェルミキサーで５分間混合した。
【００３６】
次いで、得られた混合物を２軸混練機で溶融混練した。溶融混練はシリンダーの設定温度が１２０℃で行った。混練後、冷却した混合物をジェットミル微粉砕機で１０μｍ以下に微粉砕し、分級機にて３μｍ以下の微粒子をカットして粒径を整えた。得られた微粉末１００質量％に対して、０．２５質量％のシリカ（日本アエロジル社製Ｒ−９７２）を加え、ヘンシェルミキサーで混合してトナーを得た。
得られたトナー性能の評価結果を表３に示す。
【００３７】
（実施例２〜４、比較例１〜３）
バインダー樹脂を表３に示すとおりに変更する以外は、実施例１と同様の方法でトナーを得た。得られたトナー性能の評価結果を表３に示す。
【００３８】
【表３】
2011232666.tif 000004
比較例１では、カルナバワックスの存在下で重合したポリエステル樹脂を用いており、トナーのＴｇが低くなり、保存安定性が不良であった。
比較例２は、ポリエステル樹脂をステロールの存在下で重縮合しておらず、トナーの低温定着性、非オフセット温度幅が不良であった。
比較例３では、トナー中にフィトステロールを含有しているがフィトステロールの存在下でポリエステル樹脂の重縮合を行っていないため、トナーのＴｇが低くなり、保存安定性が不良であった。